(57)【要約】【課題】本発明は、電子写真現像剤用磁性キャリアに関するものであり、カブリや画像ムラの生じない画像を形成することができる電子写真現像剤用磁性キャリアを提供する。【解決手段】板状マグネトプランバイト型フェライト粒子粉末と粒状強磁性鉄化合物粒子粉末とフェノール樹脂とからなる平均粒子径１０〜１００μｍの不定形複合体粒子からなる電子写真現像剤用磁性キャリアであって、該複合体粒子に含まれる板状マグネトプランバイト型フェライト粒子粉末と粒状強磁性鉄化合物粒子粉末との総量が８０〜９９重量％であり、且つ、板状マグネトプランバイト型フェライト粒子粉末の平均粒子径が１．０〜３．０μｍであり、前記板状マグネトプランバイト型フェライト粒子粉末の平均粒子径（ｒａ）と前記粒状強磁性鉄化合物粒子粉末の平均粒子径（ｒｂ）との粒径比（ｒａ／ｒｂ）が３．０〜１０．０である電子写真現像剤用磁性キャリアからなる。【選択図】  なし【特許請求の範囲】
【請求項１】
板状マグネトプランバイト型フェライト粒子粉末と粒状強磁性鉄化合物粒子粉末とフェノール樹脂とからなる平均粒子径１０〜１００μｍの不定形複合体粒子からなる電子写真現像剤用磁性キャリアであって、該複合体粒子に含まれる板状マグネトプランバイト型フェライト粒子粉末と粒状強磁性鉄化合物粒子粉末との総量が８０〜９９重量％であり、且つ、板状マグネトプランバイト型フェライト粒子粉末の平均粒子径が１．０〜３．０μｍであり、前記板状マグネトプランバイト型フェライト粒子粉末の平均粒子径（ｒａ）と前記粒状強磁性鉄化合物粒子粉末の平均粒子径（ｒｂ）との粒径比（ｒａ／ｒｂ）が３．０〜１０．０であることを特徴とする電子写真現像剤用磁性キャリア。
【請求項２】
電子写真現像剤用磁性キャリアのスパチュラ角と平均粒子径との関係が下記式を満足する請求項１記載の電子写真現像剤用磁性キャリア。
ｙ≧−０．３３ｘ＋４８
ｙ：磁性キャリアのスパチュラ角（°）
ｘ：磁性キャリアの平均粒子径（μｍ）
【請求項３】
請求項１又は請求項２記載の電子写真現像剤用磁性キャリアの粒子表面がシリコーン樹脂又はフッ素系樹脂で被覆されていることを特徴とする電子写真現像剤用磁性キャリア。
【発明の詳細な説明】
【０００１】
【発明が属する技術分野】
本発明は、電子写真現像剤用磁性キャリアに関するものであり、カブリや画像ムラの生じない画像を形成することができる電子写真現像剤用磁性キャリアを提供する。
【０００２】
【従来の技術】
周知のとおり、電子写真法においては、セレン、ＯＰＣ（有機半導体）、α−Ｓｉ等の光導電性物質を感光体として用い、種々の手段により静電気的潜像を形成し、この潜像に磁気ブラシ現像法等を用いて、潜像の極性と逆に帯電させたトナーを静電気力により付着させ、顕像化する方式が一般に採用されている。
【０００３】
この現像工程においては、トナーとキャリアとからなる現像剤が使用され、キャリアと呼ばれる担体粒子が摩擦帯電により適量の正又は負の電気量をトナーに付与し、且つ、磁気力を利用し磁石を内蔵する現像スリーブを介して、潜像を形成した感光体表面付近の現像領域にトナーを搬送している。
【０００４】
近年、前記電子写真法は複写機又はプリンターに広く多用化されており、細線や小文字、写真及びカラー原稿等様々な文書に対応できることが望まれている。複写機及びプリンターの高機能化、高画質化及び高速化に伴って使用される現像剤としての諸特性の向上が要求されている。
【０００５】
特に、キャリアについては、高画像化及び高速化に伴って高信頼性が必要となるため、キャリアの帯電性能が長期に亘って維持できる高寿命化が必要とされている。
【０００６】
従来、前記電子写真法に用いるキャリアとしては、フェライトキャリア及び鉄粉キャリア、バインダ樹脂中に磁性粒子粉末を分散させたバインダ型キャリアが知られている。
【０００７】
フェライトキャリア及び鉄粉キャリアは、通常、粒子表面を樹脂で被覆して使用されるが、粒子表面と被覆樹脂との接着性が良好とは言い難く、使用中に次第に被覆樹脂が剥離して、帯電性の変化を起こし、結果として画像の乱れやキャリア付着等の問題を引き起こしてしまう。
【０００８】
一方、バインダ型キャリアは、磁性粒子とバインダ樹脂とを混練粉砕して得る方法及び磁性粒子と樹脂とを重合させて得る方法が知られている。混練粉砕法で得られた磁性キャリアは、特開平１０−２３２５１２号公報には「［０００５］しかし、バインダー型キャリアを上述した負荷電性トナーと組み合わせて使用する場合以下のような問題が生じる。・・・十分な表面磁性粉存在量が確認されているにもかかわらず、十分な負荷電性トナーに対する荷電性が得られないという問題が生じる。これはバインダー樹脂に対する磁性粉の分散性が不均一になって、製造時に遊離した磁性粉が混入したり、磁性粉が凝集してキャリアに含有されていることに起因していると考えられる。この問題はキャリアの負荷電性トナーに対する荷電性を上げるために磁性粉の含有量を増加させるとより顕著に生じてしまう。遊離磁性粉はキャリア粒子との粒径差が大きいためキャリア粒子に付着しやすく簡単に分級で除去することは難しいが、分級回数を増加させる等によって分級工程の精度を上げて除去すれば微粉成分の含有による問題は解消する。しかし、このような方法によれば直行収率が低下し、また分級工程が繁雑になることから生産効率が低下してしまう。また、このようなキャリアを用いて高温高湿（Ｈ／Ｈ）環境下で画像を形成した場合、画像に濃度ムラが生じるという問題も生じる。」（第２頁第２欄第１５〜４０行）なる記載の通り、磁性粉の含有量が高く出来なかったり、磁性粉が遊離する等の問題がある。
【０００９】
もっとも、磁性粒子と樹脂とを重合させて得る方法（例えば、特開平２−２２００６８号公報）によって得られた磁性粒子とフェノール樹脂とからなる球状複合体粒子からなるバインダ型キャリアは、前記フェライトキャリアや鉄粉キャリアに比べ、被覆樹脂との接着性に数段優れており、使用中に被覆樹脂が剥離する問題はほとんど起こらないものである。
【００１０】
近年要求されている環境負荷低減のために、トナーについても低温定着の傾向にある。低温定着トナーは、従来のトナーに比べてより容易に定着することができる反面、複数枚を複写することによってスリーブ上の凹凸にトナーが融着するスリーブ汚染が生じ、搬送性が悪化するために画像濃度の低下、カブリの原因となる。この問題は、スリーブ上に適度の凹凸をつけることで解決を図っている。
前記スリーブを用いた場合、前記球状複合体粒子のバインダ型キャリアは粒子表面が滑らかであるため、滑らかな表面を有するスリーブ上では磁性キャリアがスリップして搬送性が十分とは言い難いものであり、現像剤を均一に付着させることができなかった。よって、カブリや画像ムラが生じやすくなっている。
【００１１】
そこで、滑らかな表面を有するスリーブ上においてもカブリや画像ムラが生じにくい良好な画像を得ることができるバインダ型磁性キャリアが強く望まれている。
【００１２】
バインダ型磁性キャリアにおいて、磁性粒子粉末として保磁力が２３．８ｋＡ／ｍ（３００Ｏｅ）未満の磁性粒子と保磁力が２３．８ｋＡ／ｍ（３００Ｏｅ）以上の磁性粒子とを用いた磁性キャリア（特許文献１）、磁性粒子粉末としてスピネル型構造の磁性体粒子とマグネトプランバイト型構造の磁性体粒子とを用いた磁性キャリア（特許文献２）、磁性粒子粉末として硬磁性粒子粉末と軟磁性粒子粉末とを用いた磁性キャリア（特許文献３）及び磁性粒子粉末としてマグネタイト又はソフトフェライトとバリウムフェライト又はストロンチウムフェライトとを含む磁性キャリア（特許文献４）等が知られている。
【００１３】
【特許文献１】
特開平６−１１９０６号公報
【特許文献２】
特開平６−３５２３１号公報
【特許文献３】
特開平１０−２６８５７５号公報
【特許文献４】
特開２０００−１３７３５２号公報
【００１４】
【発明が解決しようとする課題】
前出特許文献１には磁性粒子粉末として保磁力が２３．８ｋＡ／ｍ（３００Ｏｅ）未満の磁性粒子と保磁力が２３．８ｋＡ／ｍ（３００Ｏｅ）以上の磁性粒子とを用いたバインダ型磁性キャリアが記載されているが、磁性キャリアの粒子形状については考慮されておらず、搬送性が十分とは言い難いものである。
【００１５】
また、前出特許文献２にはスピネル型構造の磁性体粒子として球状Ｃｕ−Ｚｎフェライトとマグネトプランバイト型構造の磁性体粒子として板状ストロンチウムフェライト粒子粉末とを用いたバインダ型磁性キャリアが記載されているが、磁性キャリアの粒子形状については考慮されておらず、搬送性が十分とは言い難いものである。
【００１６】
また、前出特許文献３には硬磁性粒子粉末と軟磁性粒子粉末とを用いたバインダ型磁性キャリアが記載されているが、磁性キャリアの形状は球状であるため、スパチュラ角が低く搬送性が十分とは言い難いものである。
【００１７】
また、前出特許文献４にはＣｕ−Ｚｎフェライトとストロンチウムフェライト粒子粉末とを用いたバインダ型磁性キャリアが記載されているが、磁性キャリアの粒子形状については考慮されておらず、搬送性が十分とは言い難いものである。
【００１８】
そこで、本発明は、磁性キャリアの形状を不定形にすることによって、滑らかな表面を有するスリーブ上における磁性キャリアのスリップを防止し、均一な現像剤層を形成させることによりカブリや画像ムラが生じにくい良好な画像を得ることを技術的課題とする。
【００１９】
【課題を解決するための手段】
前記技術的課題は、次の通りの本発明によって達成できる。
【００２０】
即ち、本発明は、板状マグネトプランバイト型フェライト粒子粉末と粒状強磁性鉄化合物粒子粉末とフェノール樹脂とからなる平均粒子径１０〜１００μｍの不定形複合体粒子からなる電子写真現像剤用磁性キャリアであって、該複合体粒子に含まれる板状マグネトプランバイト型フェライト粒子粉末と粒状強磁性鉄化合物粒子粉末との総量が８０〜９９重量％であり、且つ、板状マグネトプランバイト型フェライト粒子粉末の平均粒子径が１．０〜３．０μｍであり、前記板状マグネトプランバイト型フェライト粒子粉末の平均粒子径（ｒａ）と前記粒状強磁性鉄化合物粒子粉末の平均粒子径（ｒｂ）との粒径比（ｒａ／ｒｂ）が３．０〜１０．０であることを特徴とする電子写真現像剤用磁性キャリアである。
【００２１】
また、本発明は、電子写真現像剤用磁性キャリアのスパチュラ角と平均粒子径との関係が下記式を満足する前記電子写真現像剤用磁性キャリアである。
ｙ≧−０．３３ｘ＋４８
ｙ：磁性キャリアのスパチュラ角（°）
ｘ：磁性キャリアの平均粒子径（μｍ）
【００２２】
また、本発明は、前記電子写真現像剤用磁性キャリアの粒子表面がシリコーン樹脂又はフッ素系樹脂で被覆されていることを特徴とする電子写真現像剤用磁性キャリアである。
【００２３】
以下、本発明を詳細に説明する。
【００２４】
まず、本発明に係る電子写真現像剤用磁性キャリアについて述べる。
【００２５】
本発明における板状マグネトプランバイト型フェライト粒子粉末は、ストロンチウムフェライト粒子粉末、バリウムフェライト粒子粉末であり、好ましくはストロンチウムフェライト粒子粉末である。
【００２６】
本発明における板状マグネトプランバイト型フェライト粒子粉末の平均粒子径（平均板面径：ｒａ）は１．０〜３．０μｍである。平均粒子径が１．０μｍ未満の場合には、複合体粒子に対して相対的に板状マグネトプランバイト型フェライト粒子粉末が小さくなり、不定形の複合体粒子が得られない。３．０μｍを越える場合には、１００μｍ以上の複合体粒子となり磁性キャリアとして好ましくない。より好ましくは１．０〜２．０μｍである。
【００２７】
本発明における板状マグネトプランバイト型フェライト粒子粉末の板状比（平均粒子径／平均厚み）は１．３以上が好ましい。板状比が１．３未満の場合は粒状粒子と相似する形状となり、不定形の複合体粒子が得られない。
【００２８】
本発明における粒状強磁性鉄化合物粒子粉末としては、マグネタイト粒子粉末、マグヘマイト粒子粉末等である。粒子形状は、球状、六面体、八面体などの粒状であり、好ましくは球状である。
【００２９】
本発明における粒状強磁性鉄化合物粒子粉末の平均粒子径（ｒｂ）は０．１〜１．０μｍが好ましく、より好ましくは０．１〜０．７μｍである。
【００３０】
本発明における前記板状マグネトプランバイト型フェライト粒子粉末の平均粒子径（ｒａ）と前記粒状強磁性鉄化合物粒子粉末の平均粒子径（ｒｂ）との粒径比（ｒａ／ｒｂ）は３．０〜１０．０である。粒径比が３．０未満の場合には不定形の複合体粒子が得られない。粒径比が１０．０を越える場合には粒度によって組成が不均一な複合体粒子となり好ましくない。より好ましくは３．０〜８．０である。
【００３１】
本発明における板状マグネトプランバイト型フェライト粒子粉末と粒状強磁性鉄化合物粒子粉末との割合は、板状マグネトプランバイト型フェライト粒子粉末と粒状強磁性鉄化合物粒子粉末との総量に対して３０〜９０％の粒状強磁性鉄化合物粒子粉末を含有することが好ましい。３０％未満の場合には磁性キャリアとしての磁気特性上好ましくない。９０％を越える場合には不定形の複合体粒子が得られない。より好ましくは５０〜９０％である。
【００３２】
磁性キャリア中の板状マグネトプランバイト型フェライト粒子粉末と粒状強磁性鉄化合物粒子粉末との全含有量は磁性キャリアに対して８０〜９９重量％である。８０重量％未満の場合には樹脂分が多くなり、大粒子が出来やすくなる。９９重量％を越える場合には樹脂分が不足して十分な強度が得られない。より好ましくは８５〜９９重量％である。
【００３３】
本発明に係る電子写真現像剤用磁性キャリアは不定形である。当該構造を有することによって流動率が高くなり、磁性キャリアの搬送性が改善される。
【００３４】
本発明に係る電子写真現像剤用磁性キャリアの平均粒子径は１０〜１００μｍであり、平均粒子径が１０μｍ未満の場合には二次凝集しやすく、１００μｍを越える場合には機械的強度が弱く、また、鮮明な画像を得ることができなくなる。より好ましくは２０〜７０μｍである。
【００３５】
本発明に係る電子写真現像剤用磁性キャリアは、スパチュラ角ｙと平均粒子径ｘとの関係が下記式を満たすことが好ましい。下記関係式を満たすことによって、スリーブ上でスリップしにくくなり磁性キャリアの搬送性が良好となる。
【００３６】
ｙ≧−０．３３ｘ＋４８
ｙ：磁性キャリアのスパチュラ角（°）
ｘ：磁性キャリアの平均粒子径（μｍ）
【００３７】
本発明に係る電子写真現像剤用磁性キャリアの嵩密度は２．５ｇ／ｃｍ３以下が好ましく、より好ましくは１．０〜２．０ｇ／ｃｍ３である。比重は２．５〜５．２が好ましく、より好ましくは２．５〜４．５である。
【００３８】
本発明に係る電子写真現像剤用磁性キャリアは、電気抵抗が１×１０８〜１×１０１５Ωｃｍ、好ましくは１×１０９〜１×１０１５Ωｃｍである。
【００３９】
本発明に係る電子写真現像剤用磁性キャリアの飽和磁化値は２０〜８０Ａｍ２／ｋｇ（２０〜８０ｅｍｕ／ｇ）が好ましく、より好ましくは４０〜８０Ａｍ２／ｋｇ（４０〜８０ｅｍｕ／ｇ）である。
【００４０】
本発明に係る電子写真現像剤用磁性キャリアは、複合体粒子の粒子表面をシリコーン樹脂又はフッ素系樹脂で被覆することが好ましい。粒子表面を低い表面エネルギーを有する前記樹脂で被覆することによって、トナーのスペント化を抑制することができる。
【００４１】
用いる被覆樹脂は特に限定されないが、シリコーン樹脂としては縮合反応型シリコーン樹脂が好適であり、フッ素系樹脂としてはポリフッ素化アクリレート樹脂、ポリフッ素化メタクリレート樹脂、ポリフッ素化ビニリデン樹脂、ポリテトラフルオロエチレン樹脂、ポリヘキサフルオロプロピレン樹脂及び前記樹脂の組み合わせによる共重合体が好適である。
【００４２】
本発明におけるキャリアの樹脂による被覆量は、複合体粒子１００重量％に対して０．１〜５．０重量％である。被覆量が０．１重量％未満の場合には、十分に被覆することが困難となり、コートむらが生じる。また、５．０重量％を越える場合には、表面が平滑になるため搬送性が改善されない。好ましくは０．５〜３．０重量％である。
【００４３】
次に、本発明に係る電子写真現像剤用磁性キャリアの製造法について述べる。
【００４４】
本発明に係る電子写真現像剤用磁性キャリアは、水性媒体中でフェノール類とアルデヒド類を塩基性触媒の存在下、板状マグネトプランバイト型フェライト粒子粉末と粒状強磁性鉄化合物粒子粉末とを共存させて該フェノール類とアルデヒド類とを反応させて得ることができる。
【００４５】
本発明に用いるフェノール類としては、フェノールのほか、ｍ−クレゾール、ｐ−ｔｅｒｔ−ブチルフェノール、ｏ−プロピルフェノール、レゾルシノール、ビスフェノールＡ等のアルキルフェノール類やベンゼン核又はアルキル基の一部又は全部が塩素原子、臭素原子で置換されたハロゲン化フェノール類等のフェノール性水酸基を有する化合物が挙げられるが、形状性を考慮すれば、フェノールが最も好ましい。
【００４６】
本発明に用いるアルデヒド類としては、ホルマリン又はパラアルデヒドのいずれかの形態のホルムアルデヒド及びフルフラール等が挙げられるが、ホルムアルデヒドが最も好ましい。
【００４７】
アルデヒド類はフェノール類に対してモル比で１．０〜４．０が好ましく、アルデヒド類のフェノール類に対するモル比が１未満の場合には、粒子の生成が困難であったり、樹脂の硬化が進行し難いために、得られる粒子の強度が弱くなる傾向がある。４．０を超える場合には、反応後に水性媒体中に残留する未反応のアルデヒド類が増加する傾向がある。より好ましくは１．２〜３．０である。
【００４８】
本発明に用いる塩基性触媒としては、通常のレゾール樹脂製造に使用されている塩基性触媒が使用できる。例えば、アンモニア水、ヘキサメチレンテトラミン及びジメチルアミン、ジエチルトリアミン、ポリエチレンイミン等のアルキルアミンが挙げられ、特にアンモニア水が好ましい。塩基性触媒はフェノール類に対してモル比で０．０５〜０．７が好ましい。０．０５未満の場合には、硬化が十分に進行せず造粒が困難となる。０．７を越える場合には、フェノール樹脂の構造に影響するため造粒性が悪くなり、粒子径の大きな粒子を得ることが困難となる。
【００４９】
本発明に用いる板状マグネトプランバイト型フェライト粒子及び粒状強磁性鉄化合物粒子は、あらかじめ粒子表面を親油化処理しておくことが望ましい。
【００５０】
親油化処理は、板状マグネトプランバイト型フェライト粒子粉末又は粒状強磁性鉄化合物粒子をシランカップリング剤やチタネートカップリング剤等のカップリング剤で処理する方法や界面活性剤を含む水性溶媒中に板状マグネトプランバイト型フェライト粒子粉末又は粒状強磁性鉄化合物粒子を分散させて、粒子表面に界面活性剤を吸着させる方法が好適である。
【００５１】
シランカップリング剤としては、疎水性基、アミノ基、エポキシ基を有するものが挙げられ、疎水性基を有するシランカップリング剤としては、ビニルトリクロルシラン、ビニルトリエトキシシラン、ビニル・トリス（β−メトキシ）シラン等がある。アミノ基、エポキシ基を有するシランカップリング剤としては前記アミノ基を有するシランカップリング剤、前記エポキシ基を有するシランカップリング剤を用いればよい。
【００５２】
チタネートカップリング剤としては、イソプロピルトリイソステアロイルチタネート、イソプロピルトリドデシルベンゼンスルホニルチタネート、イソプロピルトリス（ジオクチルピロホスフェート）チタネート等を用いればよい。
【００５３】
界面活性剤としては、市販の界面活性剤を使用することができ、板状マグネトプランバイト型フェライト粒子及び粒状強磁性鉄化合物粒子や該粒子表面に有する水酸基と結合が可能な官能基を有するものが望ましく、イオン性はカチオン性又はアニオン性のものが好ましい。
【００５４】
前記いずれの処理方法によっても本発明の目的を達成することができるが、フェノール樹脂との接着性を考慮するとアミノ基あるいはエポキシ基を有するシランカップリング剤による処理が好ましい。
【００５５】
前記カップリング剤又は界面活性剤の処理量は板状マグネトプランバイト型フェライト粒子又は粒状強磁性鉄化合物粒子に対して０．１〜１０重量％が好ましい。
【００５６】
前記フェノール類とアルデヒド類を塩基性触媒の存在下で反応させるに際し、共存させる板状マグネトプランバイト型フェライト粒子粉末及び粒状強磁性鉄化合物粒子の量は、板状マグネトプランバイト型フェライト粒子、粒状強磁性鉄化合物粒子、フェノール類及びアルデヒド類の総量に対して７５〜９９重量％が好ましく、生成する磁性キャリアの強度を考慮すると、７８〜９９重量％であることがより好ましい。
【００５７】
本発明における反応は水性媒体中で行われるが、水性媒体中の固形分濃度が３０〜９５重量％になるようにすることが好ましく、特に、６０〜９０重量％となるようにすることが好ましい。
【００５８】
塩基性触媒を添加した反応溶液は６０〜９５℃の温度範囲まで昇温し、この温度で３０〜３００分間、好ましくは６０〜２４０分間反応させ、フェノール樹脂の重縮合反応を行って硬化させる。
【００５９】
このとき、球形度の高い球状複合体粒子を得るために、ゆるやかに昇温させることが望ましい。昇温速度は０．５〜１．５℃／ｍｉｎが好ましく、より好ましくは０．８〜１．２℃／ｍｉｎである。
【００６０】
硬化させた後、反応物を４０℃以下に冷却すると、硬化したフェノール樹脂バインダ中に板状マグネトプランバイト型フェライト粒子及び粒状強磁性鉄化合物粒子が分散し、且つ、不定形を呈した複合体粒子の水分散液が得られる。
【００６１】
前記複合体粒子を含む水分散液を濾過、遠心分離の常法に従って固・液を分離した後、洗浄して乾燥すれば目的とする電子写真現像剤磁性キャリアが得られる。
【００６２】
また、複合体粒子の粒子表面に樹脂を被覆する場合には、周知のスプレードライヤーを用いて複合体粒子に樹脂を吹き付ける方法、ヘンシェルミキサー、ハイスピードミキサー等を用いて複合体粒子と樹脂とを乾式混合する方法、樹脂を含む溶剤中に複合体粒子を含浸する方法等によって行えばよい。
【００６３】
本発明のキャリアと組み合わせて使用するトナーとしては、公知のトナーを使用することができる。具体的には、結着樹脂、着色剤を主構成物とし、必要に応じて離型剤、磁性体、流動化剤などを添加したものを使用できる。又、トナーの製造方法は公知の方法を使用できる。
【００６４】
【発明の実施の形態】
本発明の代表的な実施の形態は次の通りである。
【００６５】
粒子粉末の平均粒子径はレーザー回折式粒度分布計  ＬＡ５００（（株）堀場製作所製）により計測して体積基準による値で示した。また、粒子の粒子形態は、走査型電子顕微鏡（（株）日立製作所製（Ｓ−８００））で観察したものである。
【００６６】
飽和磁化は、振動試料型磁力計ＶＳＭ−３Ｓ−１５（東英工業（株）製）を用いて外部磁場７９５．８ｋＡ／ｍ（１０ｋＯｅ）のもとで測定した値で示した。
【００６７】
スパチュラ角は、パウダテスタＰＴ−Ｎ型（ホソカワミクロン（株）製）で測定した値で示した。
【００６８】
真比重はマルチボリウム密度計（マイクロメリティクス製）で測定した値で示した。
【００６９】
電気抵抗値（体積固有抵抗値）は、ハイレジスタンスメーター４３２９Ａ（横河ヒューレットパッカード製）で測定した値で示した。
【００７０】
画像評価はＤｏｃｕＰｒｉｎｔ  Ｃ２２２０を改造して用いた。キャリアを本発明のキャリアに変えて画出しを行い、１万枚の耐刷試験を行った。
【００７１】
印刷画像のカブリを、次の４段階で評価した。
◎：非常によい。
○：良好。
△：許容レベル。
×：悪い。
【００７２】
印刷画像の濃度ムラは、次の４段階で評価した。
◎：非常によい。
○：良好。
△：許容レベル。
×：悪い。
【００７３】
＜球状複合体粒子の製造＞
５００ｍｌフラスコに板状ストロンチウムフェライト粒子粉末（平均粒子径１．５μｍ）２４０ｇを仕込み十分に良く攪拌した後、シラン系カップリング剤（商品名：ＫＢＭ−４０３  信越化学製）２．４ｇを添加し、約１００℃まで昇温し３０分間良く混合攪拌することによりカップリング剤で被覆されている板状ストロンチウムフェライト粒子粉末を得た。
【００７４】
別に用意した５００ｍｌフラスコに球状マグネタイト粒子粉末（平均粒子径０．３μｍ）４００ｇを仕込み十分に良く攪拌した後、シラン系カップリング剤（商品名：ＫＢＭ−４０３  信越化学製）６．０ｇを添加し、約１００℃まで昇温し３０分間良く混合攪拌することによりカップリング剤で被覆されている球状マグネタイト粒子粉末を得た。
【００７５】
次に、１ｌの四つ口フラスコに、フェノール４５ｇ、３７％ホルマリン６２ｇ、前記親油化された板状ストロンチウムフェライト粒子粉末８０ｇ、前記親油化処理された球状マグネタイト粒子粉末３２０ｇ、２８％アンモニア水１３ｇ、水５０ｇを投入し、攪拌しながら４０分間で８５℃に上昇させ、同温度で１８０分間反応・硬化させた。板状ストロンチウムフェライト粒子粉末と球状マグネタイト粒子粉末との粒径比は５．０であった。
【００７６】
次に、フラスコ内の内容物を３０℃まで冷却後、上澄み液を除去し、さらに下層の沈殿物を水洗した後、風乾した。次いで、これを減圧下（５ｍｍＨｇ以下）に１５０〜１８０℃で乾燥して、球状マグネタイト粒子と板状ストロンチウムフェライトとをフェノール樹脂をバインダとして結合した球状複合体粒子からなる電子写真現像剤用磁性キャリア３３０ｇを得た。
【００７７】
ここに得られた電子写真現像剤用磁性キャリアは、図１に示す通り、不定形を呈していた。
【００７８】
ここに得られた電子写真現像剤用磁性キャリアは、平均粒子径が３５μｍであり、スパチュラ角５０°、嵩密度１．８９ｇ／ｃｍ３、比重３．８５、飽和磁化値７０．１Ａｍ２／ｋｇ、電気抵抗値３．２×１０９Ω・ｃｍであった。
【００７９】
ここに得られた電子写真現像剤用磁性キャリアとトナーとの耐刷試験は、カブリが◎、濃度ムラが◎であった。
【００８０】
【作用】
本発明において重要な点は、バインダ型磁性キャリアにおいて、平均粒子径が大きな板状マグネトプランバイト型フェライト粒子粉末を用いるとともに、板状マグネトプランバイト型フェライト粒子と粒状強磁性鉄化合物粒子との粒径比を特定したことによって、磁性キャリアの粒子形状が不定形であるという点である。
【００８１】
滑らかな粒子表面を有する球状のバインダ型キャリアは、低温定着トナーに対応した滑らかなスリーブ上でのスリップに起因して搬送性が十分とは言い難いものであった。本発明においては、磁性キャリアの粒子形状を不定形にすることによって、スパチュラ角を高くし、スリップを抑制することが可能となった。その結果、カブリ、濃度ムラのない画像を得ることができたものと考えている。
【００８２】
【実施例】
次に、実施例及び比較例を示す。
【００８３】
実施例１〜４及び比較例１〜５
板状マグネトプランバイト型フェライト粒子及び粒状強磁性鉄化合物粒子の種類、量、親油化処理剤の種類、量、フェノールの量、ホルマリンの量、塩基性触媒であるアンモニア水の量及び水の量を種々変化させた以外は、前記発明の実施の形態と同様にして、磁性キャリアを得た。
【００８４】
このときの製造条件を表１に、得られた磁性キャリアの諸特性及び耐刷評価結果を表２に示す。
【００８５】
＜樹脂被覆した磁性キャリアの製造＞
実施例５
板状マグネトプランバイト型フェライト粒子及び粒状強磁性鉄化合物粒子の種類、量、親油化処理剤の種類、量、フェノールの量、ホルマリンの量、塩基性触媒であるアンモニア水の量及び水の量を種々変化させた以外は、前記発明の実施の形態と同様にして、球状複合体粒子を得た。
【００８６】
次に、窒素気流下、ヘンシェルミキサー内に前記球状複合体粒子３００ｇ及びシリコーン樹脂（ＫＲ−２５１：信越化学製）を固形分として４．８ｇ添加し、攪拌しながら１２０℃まで昇温し、同温度で１時間攪拌してシリコーン樹脂からなる樹脂被覆層の形成を行った。
【００８７】
得られた樹脂被覆層を有する磁性キャリアの製造法を表１に、得られた磁性キャリアの諸特性及び耐刷評価結果を表２に示す。なお、粒子表面のシリコーン樹脂による被覆は均一なものであった。
【００８８】
実施例６
板状マグネトプランバイト型フェライト粒子及び粒状強磁性鉄化合物粒子の種類、量、親油化処理剤の種類、量、フェノールの量、ホルマリンの量、塩基性触媒としてのアンモニア水の量、水の量及び樹脂被覆量を種々変化させた以外は、実施例５と同様にして樹脂被覆球状複合体粒子を得た。このときの製造条件を表１に、得られた樹脂被覆球状複合体粒子諸特性及び耐刷評価結果を表２に示す。
【００８９】
【表１】
2004151639.tif 000002
【００９０】
【表２】
2004151639.tif 000003
【００９１】
各実施例で得られた電子写真現像剤用磁性キャリアの粒子形状はいずれも、不定形であった。また、１万枚後の耐刷評価においても、良好な画像結果が得られた。比較例１で得られた電子写真現像剤用磁性キャリアは、図３に示す通り、球状の滑らかな表面を呈していた。
【００９２】
【発明の効果】
本発明に係る電子写真現像剤用磁性キャリアは、粒子形状が不定形であるので、滑らかなスリーブ上でのスリップが抑制され搬送性に優れているから、低温定着化に対応した良好な画像を得ることができる。
【図面の簡単な説明】
【図１】発明の実施の形態で得られた電子写真現像剤用磁性キャリアである。（２０００倍）
【図２】発明の実施の形態で得られた電子写真現像剤用磁性キャリアである。（５００倍）
【図３】比較例１で得られた電子写真現像剤用磁性キャリアである（２０００倍）。
【図４】電子写真現像剤用磁性キャリアのスパチュラ角と平均粒子径との関係を示すグラフである（●：実施の形態及び実施例、□：比較例）。
【図１】
2004151639.tif 000004
【図２】
2004151639.tif 000005
【図３】
2004151639.tif 000006
【図４】
2004151639.tif 000007